(57)【特許請求の範囲】
【請求項１】
最外層と、紙基材層と、接着樹脂層と、樹脂フィルム層と、アルミニウム箔、金属蒸着膜又は無機酸化物蒸着膜からなるバリア層と、エチレン−アクリル酸エステル共重合体、エチレン−アクリル酸エチル共重合体、エチレン−メタクリル酸エステル共重合体又はエチレン−メタクリル酸エチル共重合体からなる接着樹脂層と、最内層とを順次積層した積層体を製函してなることを特徴とする紙容器。
【請求項２】
前記バリア層と前記最内層との間の前記接着樹脂層を構成する共重合体の酸含量が９％〜１５％であることを特徴とする請求項１に記載の紙容器。
【請求項３】
前記紙基材層と前記樹脂フィルム層との間の前記接着樹脂層が、エチレン−メタクリル酸−メタクリル酸エステル共重合体からなることを特徴とする請求項１又は２に記載の紙容器。
【請求項４】
前記樹脂フィルム層が、ポリエチレンテレフタレート又はナイロンからなることを特徴とする請求項１〜３のいずれか一項に記載の紙容器。
【請求項５】
浸透性および拡散性の強い内容物包装用であることを特徴とする請求項１〜４のいずれか一項に記載の紙容器。
【発明の詳細な説明】
【技術分野】
【０００１】
本発明は、液体入浴剤、ワイン、香辛料等のように強い浸透性や拡散性を有する内容物の包装に好適な紙容器に関する。
【背景技術】
【０００２】
紙基材の表面にポリエチレンが積層された積層体は、様々な製品の包装材料として広く使用されている。中でも、酒類、シャンプー、リンス、液体洗剤等のように流通期間が比較的長く、バリア性が要求される製品は、主に最外層／紙基材層／接着性樹脂層／バリア層／樹脂フィルム層／最内層からなる積層体、例えば、ポリエチレン／紙／接着樹脂／アルミニウム箔／ポリエチレンテレフタレート／ポリエチレンあるいはポリエチレン／紙／接着樹脂／アルミニウム蒸着膜／ポリエチレンテレフタレート／ポリエチレンといった構成の積層体を製函してなる紙容器が用いられている（例えば、特許文献１および２を参照）。
【０００３】
【特許文献１】特開平９−３２７８８８号公報
【特許文献２】特開２００３−３３５３６２号公報
【発明の開示】
【発明が解決しようとする課題】
【０００４】
上記したように、従来の紙容器に用いられる積層体は、最外層、紙基材層、接着樹脂層、バリア層、樹脂フィルム層および最内層がこの順に積層されたものが一般的である。樹脂フィルム層は主にポリエチレンテレフタレートフィルム（以下、ＰＥＴフィルムと呼ぶ）から構成されるが、この樹脂フィルム層はバリア層の補強を目的に積層されており、外部からの物理的ストレスによるバリア層の割れやピンホールを防ぐと共に、耐熱効果もある。樹脂フィルム層がバリア層よりも容器の内側に積層されている理由は、積層体を製函する際に吹き付けられる熱風によってバリア層がダメージを受けて、シール時に割れたりピンホールが発生したりするのを低減するためである。
しかしながら、上記のように構成された紙容器に液体入浴剤、ワイン、香辛料等のように強い浸透性や拡散性を有する内容物を充填し、長期保管したところ、ＰＥＴフィルムとポリエチレンとの間に内容物が浸透して層間剥離が起き、紙容器として機能しなくなることが確認された。
従って、本発明は、上記実情に鑑みてなされたものであり、耐ピンホール性、シール性等の特性を維持しつつ、液体入浴剤、ワイン、香辛料等のように強い浸透性や拡散性を有する内容物の長期保管に耐え得る紙容器を提供することを目的とする。
【課題を解決するための手段】
【０００５】
本発明者は、従来の紙容器において層間剥離が発生する原因は、樹脂フィルム層の構成材料として主に用いられるＰＥＴフィルムが、無極性（官能基を有さない）であるために、ドライラミネーションや押出コーティングにより積層体を作製した場合、ＰＥＴフィルムと他の層を構成する材料との間の接着性が不十分となるためではないかと考えた。また、本発明者は、バリア層の構成材料として主に用いられるアルミニウム箔やアルミニウム蒸着膜またはシリカやアルミナ等の無機酸化物蒸着膜は、極性が強い（官能基が多い）ために、他の層を構成する様々な材料と強い接着性が得られるであろうと考えた。
本発明者は上記考察に基づいて積層体の層構成を種々検討したところ、樹脂フィルム層をバリア層よりも容器の外側に積層することで、バリア層が有するバリア性を確保しつつ、樹脂フィルム層によりバリア層が補強され、割れやピンホールの発生を防止することができると同時に、特定の共重合体からなる接着性樹脂層をバリア層と最内層との間に介在させることで、バリア層および最内層の間が強固に接着され、液体入浴剤のような高浸透性、高拡散性および高膨潤性を有する内容物の浸透による層間剥離を防止することができることを見出し、本発明を完成するに至った。
即ち、上記の目的を達成するための第一の発明は、最外層と、紙基材層と、接着樹脂層と、樹脂フィルム層と、アルミニウム箔、金属蒸着膜又は無機酸化物蒸着膜からなるバリア層と、エチレン−アクリル酸エステル共重合体、エチレン−アクリル酸エチル共重合体、エチレン−メタクリル酸エステル共重合体又はエチレン−メタクリル酸エチル共重合体からなる接着樹脂層と、最内層とを順次積層した積層体を製函してなることを特徴とする紙容器である。
ここで、樹脂フィルム層は、ポリエチレンテレフタレート又はナイロンからなることが好ましい。
【発明の効果】
【０００６】
本発明によれば、耐ピンホール性、シール性等の特性を維持しつつ、従来の紙容器にて長期保管が可能であった内容物は勿論、従来の紙容器では長期保管が不可能であった、液体入浴剤や香辛料等のように強い浸透性や拡散性を持った内容物の長期保管に耐え得る紙容器を提供することができる。
【発明を実施するための最良の形態】
【０００７】
以下、本発明の実施の形態を、添付図面を参照しながら詳細に説明する。
図１は、実施の形態に係る紙容器を形成するための積層体の模式断面図である。図１に示すように、本実施の形態における積層体は、最外層１、紙基材層２、接着樹脂層３ａ、樹脂フィルム層４、バリア層５、接着樹脂層３ｂおよび最内層６がこの順に積層されてなるものである。本実施の形態に係る積層体は、樹脂フィルム層４をバリア層５よりも容器の外側に積層したことに特徴がある。このような位置に樹脂フィルム４を積層することで、バリア層５に対する補強効果を損なうことなくバリア層５と最内層６の接着を強固にでき、内容物の浸透による層間剥離を防ぐことができる。
【０００８】
本発明における最外層１および最内層６は、熱によって溶融し互いに融着し得る樹脂材料から構成される。このような材料の具体例としては、ポリプロピレン、中密度ポリエチレン、高密度ポリエチレン、高圧法低密度ポリエチレン、チーグラー系低密度ポリエチレン、直鎖状低密度ポリエチレン、メタロセン触媒を使用した直鎖状低密度ポリエチレン等が挙げられる。これらの材料の中でも、シール性および滑り性に優れるという点で、高圧法低密度ポリエチレンを用いることが好ましい。最外層１の厚さは、５μｍ〜５０μｍであることが好ましい。また、最内層６の厚さは、１０μｍ〜１００μｍであることが好ましい。なお、最外層１および最内層６には、本発明の効果を損なわない範囲で、酸化防止剤、紫外線吸収剤、帯電防止剤、アンチブロッキング剤、難燃化剤、染料、顔料等を適宜添加してもよい。
【０００９】
本発明における接着樹脂層３ａ，３ｂは、主に、エチレンとメタクリル酸等の酸変性樹脂材料から構成される。このような材料の具体例としては、エチレン−アクリル酸エステル共重合体、エチレン−アクリル酸エチル共重合体、エチレン−メタクリル酸エステル共重合体、エチレン−メタクリル酸エチル共重合体、エチレン−メタクリル酸−メタクリル酸エステル共重合体、アイオノマー樹脂等が挙げられる。これらの材料の中でも、バリア層（金属類や無機酸化物類）と強い接着性を得られると同時に、設備面から見て加工適性が優れるという点と、これらの材料の中では価格が比較的安価であるという点で、エチレン−アクリル酸エステル共重合体、エチレン−アクリル酸エチル共重合体、エチレン−メタクリル酸エステル共重合体、エチレン−メタクリル酸エチル共重合体、エチレン−メタクリル酸−メタクリル酸エステル共重合体が好ましい。なお、二つの層３ａ，３ｂを構成する樹脂材料は同一であってもよいし、異なってもよいが、紙基材層２と樹脂フィルム層４との間の接着性をより高めるため、接着樹脂層３ａには、３元共重合体であるエチレン−メタクリル酸−メタクリル酸エステル共重合体を用いることが好ましい。また、接着樹脂層３ｂには、アルミニウム箔との接着性をより高めるため、２元共重合体を用いることが好ましく、２元共重合体の酸含量については９％〜１５％程度が好ましい。接着樹脂層３ａ，３ｂの厚さは、５μｍ〜８０μｍであることが好ましい。
【００１０】
本発明における紙基材層２を構成する紙基材としては、コートボール、カード紙、アイボリー紙、マニラボール等の板紙、ミルクカートン原紙、カップ原紙、クラフト紙、上質紙等の公知の紙を用いることができる。紙基材の坪量は、紙容器の形態に応じて適宜決定すればよいが、通常、１００ｇ／ｍ2〜５００ｇ／ｍ2である。
また、紙基材層２上に最外層１又は接着樹脂層３ａを積層させる前に、紙基材層２となる紙基材の表面にコロナ放電処理、フレーム処理、オゾン処理、アンカーコート剤処理等を施してもよい。これらの処理を施すことで層間の接着強度を向上させることができる。コロナ放電処理は、公知のコロナ放電処理器を用い、発生させたコロナ雰囲気中に紙基材を通過させることにより行うことができる。このときのコロナ放電出力は、好ましくは１．０ｋＷ〜１０．０ｋＷである。フレーム処理は、公知のフレーム処理器を用い、紙基材表面を火で炙ることにより行うことができる。このときのフレーム出力は、好ましくは５０％〜１００％である。オゾン処理は、公知のオゾン処理器を用い、発生させたオゾン雰囲気中に紙基材を通過させることにより行うことができる。このときのオゾン濃度は、好ましくは１０ｇ／Ｎｍ3〜３０ｇ／Ｎｍ3である。アンカーコート剤処理は、紙基材表面にグラビア印刷等で公知の水系アンカーコート剤を塗布することにより行うことができる。
【００１１】
本発明における樹脂フィルム層４は、製函する際に積層体に吹き付けられる熱風の熱に耐え得る耐熱性を有し、物理的強度の高い樹脂材料から構成される。このような材料の具体例としては、ポリエチレンテレフタレート、ナイロンが挙げられる。樹脂フィルム層４の厚さは、５μｍ〜３０μｍであることが好ましい。
【００１２】
本発明におけるバリア層５は、太陽光等を遮光する性質や水蒸気、水、ガス等を透過させない性質を有する材料から構成される。このような材料の具体例としては、アルミニウム箔が挙げられるが、アルミニウム箔の代わりに、真空蒸着又はスパッタリングによって樹脂フィルム層４上に形成されたアルミニウム等の金属あるいはシリカ、アルミナ等の無機酸化物の蒸着膜であってもよい。また、上記した材料の中でも、アルミニウム等の熱伝導性の良好な材料を用いることで、製函する際に積層体に吹き付けられる熱風の熱が拡散しやすくなり、シール性をより向上させることができる。
バリア層５としてアルミニウム箔を用いる場合、ウレタン系接着剤、ビニル系接着剤、アクリル系接着剤、エポキシ系接着剤等のラミネート用接着剤を用いて樹脂フィルム層４上に積層させることが好ましい。また、アルミニウム箔を積層する際には、層間の接着強度を向上させるために、アルミニウム箔のミラー面を樹脂フィルム層４側に、アルミニウム箔のマット面を接着樹脂層３ｂ側に向けて積層することが好ましい。アルミニウム箔の厚さは、３μｍ〜２０μｍであることが好ましい。接着剤の塗布量は、接着剤の厚さが乾燥皮膜として０．１ｇ／ｍ2〜５ｇ／ｍ2となるように適宜設定すればよい。
また、バリア層５として金属蒸着膜又は無機酸化物蒸着膜を用いる場合、アンカーコート剤処理された樹脂フィルム層４上に蒸着膜を形成することが好ましい。金属蒸着膜又は無機酸化物蒸着膜の厚さは、１００Å〜１０００Åであることが好ましい。
【００１３】
本実施の形態における積層体は、上記した材料を用いて、包装材料分野で公知の方法、例えば、押出ラミネーション法、共押出ラミネーション法、ドライラミネーション法、ウェットラミネーション法等により製造することができる。また、ラミネーションを行う際に、必要に応じて、コロナ放電処理、フレーム処理、オゾン処理、アンカーコート剤処理等を各層に施してもよい。
得られた積層体を製函して、ゲーブルトップ型、ブリック型等種々の形状の紙容器を製造することができる。具体的には、まず、積層体を所定の形状に打ち抜くと同時に必要箇所に罫線を設けてブランクシートを得る。次に、フレームシール又はホットエアーシールにより最内層６又は最外層１を構成する樹脂材料を溶融し、胴部を貼り合わせて、筒状のスリーブを得る。続いて、この筒状スリーブを充填機に供給し、充填機上でボトム部を形成した後、液体入浴剤を充填し、トップ部をシールするという公知の方法により製造することができる。
【００１４】
このようにして製造される紙容器は、液体入浴剤、ワイン、芳香剤、香辛料等のように強い浸透性や拡散性を有する内容物全般の包装に用いることができ、特に、植物エキス、生薬、ハーブ等の天然由来の精油成分が配合された液体状のものの包装に好適である。
【実施例】
【００１５】
［実施例１］
二液硬化型ウレタン系接着剤を用いて、厚さ１２μｍのポリエチレンテレフタレートフィルム（樹脂フィルム層）と厚さ６μｍのミラー面およびマット面からなるアルミニウム箔（バリア層）とをドライラミネーション法により積層し、ラミネートフィルムを作製した。この時の接着剤の塗布量は、接着剤の厚さが乾燥皮膜として３ｇ／ｍ2となる量とした。一方、坪量４００ｇ／ｍ2の板紙（紙基材層）の一方の表面に厚さ２０μｍの高圧法低密度ポリエチレン（最外層）を押出ラミネーション法により積層し、板紙の他方の表面にアンカーコート剤を乾燥重量で０．５ｇ／ｍ2となるように塗布した。続いて、先に作製したラミネートフィルムのポリエチレンテレフタレートフィルム面をインラインでコロナ放電処理およびオゾン処理しつつ、板紙のアンカーコート剤を塗布した面と対向させ、その間に厚さ２０μｍのエチレン−メタクリル酸−メタクリル酸エステル共重合体（三井デュポンポリケミカル株式会社製ＡＮ４２２８Ｃ、酸含量４％）（接着樹脂層）を押出してサンドラミネートし、高圧法低密度ポリエチレン／板紙／エチレン−メタクリル酸−メタクリルエステル共重合体／ポリエチレンテレフタレートフィルム／（ミラー面）アルミニウム箔（マット面）という層構成のサンドラミネートフィルムを作製した。
次に、サンドラミネートフィルムのアルミニウム箔面に、厚さ２０μｍのエチレン−メタクリル酸エステル共重合体（三井デュポンポリケミカル株式会社製Ｎ１１０８Ｃ、酸含量１１％）（接着樹脂層）と厚さ４０μｍの高圧法低密度ポリエチレン（最内層）とを共押出ラミネーション法により積層し、高圧法低密度ポリエチレン／板紙／エチレン−メタクリル酸−メタクリル酸エステル共重合体／ポリエチレンテレフタレートフィルム／（ミラー面）アルミニウム箔（マット面）／エチレン−メタクリル酸エステル共重合体／高圧法低密度ポリエチレンという層構成の積層体を得た。得られた積層体にオフセット印刷法により所望の絵柄・表示等の印刷を行った後、所定の形状に打ち抜くと同時に必要箇所に罫線を設けてブランクシートとし、次いで、フレームシールにより胴部を貼り合わせて筒状スリーブとし、この筒状スリーブを充填機に供給し、充填機上でボトム部を形成した後、内容物を充填し、トップ部をシールすることにより実施例１のゲーブルトップ型の紙容器を作製した。
なお、内容物としては、以下の３種類を用いた。
・液体入浴剤（クチナシエキス、ユズエキス、ショウブ根エキス、チャ葉エキス、ローズマリーエキス、レモングラス油、ゼラニウム油、パルマローザ油、レモン油、エタノール、グリセリン、メントール、ソルビトール、ラウリン酸ポリグリセリル−１０、クエン酸、クエン酸ナトリウム、リン酸アスコルビルマグネシウム、水等を含む）
・赤ワイン（添加剤として亜硫酸塩を含む）
・クローブ
【００１６】
［比較例１］
二液硬化型ウレタン系接着剤を用いて、厚さ１２μｍのポリエチレンテレフタレートフィルムと厚さ６μｍのミラー面およびマット面からなるアルミニウム箔とをドライラミネーション法により積層し、ラミネートフィルムを作製した。この時の接着剤の塗布量は、接着剤の厚さが乾燥皮膜として３ｇ／ｍ2となる量とした。一方、坪量４００ｇ／ｍ2の板紙の一方の表面に厚さ２０μｍの高圧法低密度ポリエチレンを押出ラミネーション法により積層し、板紙の他方の表面にアンカーコート剤を乾燥重量で０．５ｇ／ｍ2となるように塗布した。続いて、先に作製したラミネートフィルムのアルミニウム箔面をインラインでコロナ放電処理しつつ、板紙のアンカーコート剤を塗布した面と対向させ、その間に厚さ２０μｍのエチレン−メタクリル酸エステル共重合体（三井デュポンポリケミカル株式会社製Ｎ０９０８Ｃ、酸含量９％）を押出してサンドラミネートし、高圧法低密度ポリエチレン／板紙／エチレン−メタクリル酸エステル共重合体／（ミラー面）アルミニウム箔（マット面）／ポリエチレンテレフタレートフィルムという層構成のサンドラミネートフィルムを作製した。
次に、サンドラミネートフィルムのポリエチレンテレフタレート面に、厚さ２０μｍのエチレン−メタクリル酸−メタクリル酸エステル共重合体（三井デュポンポリケミカル株式会社製ＡＮ４２２８Ｃ、酸含量４％）と厚さ４０μｍの高圧法低密度ポリエチレンとを共押出ラミネーション法により積層し、高圧法低密度ポリエチレン／板紙／エチレン−メタクリル酸エステル共重合体／（ミラー面）アルミニウム箔（マット面）／ポリエチレンテレフタレートフィルム／エチレン−メタクリル酸−メタクリル酸エステル共重合体／高圧法低密度ポリエチレンという層構成の積層体を得た。得られた積層体にオフセット印刷法により所望の絵柄・表示等の印刷を行った後、所定の形状に打ち抜くと同時に必要箇所に罫線を設けてブランクシートとし、次いで、フレームシールにより胴部を貼り合わせて筒状スリーブとし、この筒状スリーブを充填機に供給し、充填機上でボトム部を形成した後、実施例１と同様の内容物を充填し、トップ部をシールすることにより比較例１のゲーブルトップ型の紙容器を作製した。
【００１７】
［比較例２］
二液硬化型ウレタン系接着剤を用いて、厚さ１２μｍのポリエチレンテレフタレートフィルムと厚さ６μｍのミラー面およびマット面からなるアルミニウム箔とをドライラミネーション法により積層し、ラミネートフィルムを作製した。この時の接着剤の塗布量は、接着剤の厚さが乾燥皮膜として３ｇ／ｍ2となる量とした。一方、坪量４００ｇ／ｍ2の板紙の一方の表面に厚さ２０μｍの高圧法低密度ポリエチレンを押出ラミネーション法により積層し、板紙の他方の表面にアンカーコート剤を乾燥重量で０．５ｇ／ｍ2となるように塗布した。続いて、先に作製したラミネートフィルムのアルミニウム箔面をインラインでコロナ放電処理しつつ、板紙のアンカーコート剤を塗布した面と対向させ、その間に厚さ２０μｍのエチレン−メタクリル酸エステル共重合体（三井デュポンポリケミカル株式会社製Ｎ０９０８Ｃ、酸含量９％）を押出してサンドラミネートし、高圧法低密度ポリエチレン／板紙／エチレン−メタクリル酸エステル共重合体／（ミラー面）アルミニウム箔（マット面）／ポリエチレンテレフタレートフィルムという層構成のサンドラミネートフィルムを作製した。
次に、サンドラミネートフィルムのポリエチレンテレフタレート面にアンカーコート剤を乾燥重量で０．５ｇ／ｍ2となるように塗布した。サンドラミネートフィルムのアンカーコート剤を塗布した面を、厚さ４０μｍの高圧法低密度ポリエチレンフィルムと対向させ、その間に厚さ２０μｍの高圧法低密度ポリエチレンを押出し、高圧法低密度ポリエチレン／板紙／エチレン−メタクリル酸エステル共重合体／（ミラー面）アルミニウム箔（マット面）／ポリエチレンテレフタレートフィルム／高圧法低密度ポリエチレン／高圧法低密度ポリエチレンフィルムという層構成の積層体を得た。得られた積層体にオフセット印刷法により所望の絵柄・表示等の印刷を行った後、所定の形状に打ち抜くと同時に必要箇所に罫線を設けてブランクシートとし、次いで、フレームシールにより胴部を貼り合わせて筒状スリーブとし、この筒状スリーブを充填機に供給し、充填機上でボトム部を形成した後、実施例１と同様の内容物を充填し、トップ部をシールすることにより比較例２のゲーブルトップ型の紙容器を作製した。
【００１８】
［比較例３］
坪量４００ｇ／ｍ2の板紙（紙基材層）の一方の表面に厚さ２０μｍの高圧法低密度ポリエチレン（最外層）を押出ラミネーション法により積層し、板紙の他方の表面にアンカーコート剤を乾燥重量で０．５ｇ／ｍ2となるように塗布した。続いて、厚さ６μｍのミラー面およびマット面からなるアルミニウム箔をインラインでコロナ放電処理およびオゾン処理しつつ、板紙のアンカーコート剤を塗布した面と対向させ、その間に厚さ２０μｍのエチレン−メタクリル酸エステル共重合体（三井デュポンポリケミカル株式会社製Ｎ０９０８Ｃ、酸含量９％）を押出してサンドラミネートし、高圧法低密度ポリエチレン／板紙／エチレン−メタクリル酸エステル共重合体／（ミラー面）アルミニウム箔（マット面）という層構成のサンドラミネートフィルムを作製した。
次に、サンドラミネートフィルムのアルミニウム箔面に、厚さ２０μｍのエチレン−メタクリル酸エステル共重合体（三井デュポンポリケミカル株式会社製Ｎ１１０８Ｃ、酸含量１１％）と厚さ４０μｍの高圧法低密度ポリエチレン（最内層）とを共押出ラミネーション法により積層し、高圧法低密度ポリエチレン／板紙／エチレン−メタクリル酸エステル共重合体（Ｎ０９０８Ｃ）／（ミラー面）アルミニウム箔（マット面）／エチレン−メタクリル酸共重合体（Ｎ１１０８Ｃ）／高圧法低密度ポリエチレンという層構成の積層体を得た。得られた積層体にオフセット印刷法により所望の絵柄・表示等の印刷を行った後、所定の形状に打ち抜くと同時に必要箇所に罫線を設けてブランクシートとし、次いで、フレームシールにより胴部を貼り合わせて筒状スリーブとし、この筒状スリーブを充填機に供給し、充填機上でボトム部を形成した後、実施例１と同様の内容物を充填し、トップ部をシールすることにより比較例３のゲーブルトップ型の紙容器を作製した。
【００１９】
＜耐久性評価＞
まず、液体入浴剤を充填する前の積層体のラミネート強度を確認した。具体的には、実施例１および比較例１〜３と同様にして積層体をそれぞれ作製し、これらから幅１５ｍｍ、長さ１００ｍｍの試験片を切り出し、切り出した試験片の一端から測定対象とする層間を５０ｍｍ剥がし、テンシロン引張り試験機の両チャックにそれぞれチャッキングした。２５℃雰囲気下、５０ｍｍ／ｍｉｎの引張り速度で１８０度方向に剥がし、最大荷重を測定した。
実施例１の積層体において、アルミニウム箔とエチレン−メタクリル酸エステル共重合体との間のラミネート強度を測定しようと試みたが、ラミネート強度が高過ぎて基材破壊が起きた（剥離不可能）。
比較例１の積層体において、ポリエチレンテレフタレートフィルムとエチレン−メタクリル酸−メタクリル酸エステル共重合体との間のラミネート強度を測定したところ、１．３Ｎ／１５ｍｍ幅であった。
比較例２の積層体において、ポリエチレンテレフタレートフィルムと高圧法低密度ポリエチレンとの間のラミネート強度を測定しようと試みたが、ラミネート強度が高過ぎて基材破壊が起きた（剥離不可能）。
比較例３の積層体において、アルミニウム箔とエチレン−メタクリル酸エステル共重合体（Ｎ１１０８Ｃ）との間のラミネート強度を測定しようと試みたが、ラミネート強度が高過ぎて基材破壊が起きた（剥離不可能）。
【００２０】
次に、実施例１および比較例１〜３の紙容器を５０℃にて２週間〜４．５ヶ月間保管した後、紙容器を分解し、幅１５ｍｍ、長さ１００ｍｍの試験片を切り出し、上記と同様の方法でラミネート強度を確認した。結果を表１〜３に示した。
【００２１】
【表１】
0005375037.tif 000002
【００２２】
【表２】
0005375037.tif 000003
【００２３】
【表３】
0005375037.tif 000004
【００２４】
内容物を２週間〜４．５ヶ月間保管後の実施例１の紙容器から切り出した試験片において、アルミニウム箔とエチレン−メタクリル酸エステル共重合体との間のラミネート強度を測定しようと試みたが、液体入浴剤、赤ワインおよびクローブのいずれの内容物を充填したものもラミネート強度が高過ぎて基材破壊が起きた（剥離不可能）。
【００２５】
液体入浴剤を２週間保管後の比較例１の紙容器から切り出した試験片では、ポリエチレンテレフタレートフィルムとエチレン−メタクリル酸−メタクリル酸エステル共重合体との間（層間Ｂ）のラミネート強度を測定したところ、０．１Ｎ／１５ｍｍ幅であったが、１ヶ月間保管後のものでは、ポリエチレンテレフタレートフィルムとエチレン−メタクリル酸−メタクリル酸エステル共重合体との間（層間Ｂ）で剥離が起きていた。赤ワインを２週間および１ヶ月保管後の比較例１の紙容器から切り出した試験片では、ポリエチレンテレフタレートフィルムとエチレン−メタクリル酸−メタクリル酸エステル共重合体との間（層間Ｂ）のラミネート強度を測定したところ、それぞれ０．８Ｎ／１５ｍｍ幅および０．１Ｎ／１５ｍｍ幅であったが、１．５ヶ月間保管後のものでは、ポリエチレンテレフタレートフィルムとエチレン−メタクリル酸−メタクリル酸エステル共重合体との間（層間Ｂ）で剥離が起きていた。また、クローブを２週間保管後の比較例１の紙容器から切り出した試験片では、ポリエチレンテレフタレートフィルムとエチレン−メタクリル酸−メタクリル酸エステル共重合体との間（層間Ｂ）のラミネート強度を測定したところ、０．０２Ｎ／１５ｍｍ幅であったが、１ヶ月間保管後のものでは、ポリエチレンテレフタレートフィルムとエチレン−メタクリル酸−メタクリル酸エステル共重合体との間（層間Ｂ）で剥離が起きていた。
【００２６】
液体入浴剤を２週間保管後の比較例２の紙容器から切り出した試験片では、ポリエチレンテレフタレートフィルムと高圧法低密度ポリエチレンとの間（層間Ｃ）のラミネート強度を測定したところ、０．０４Ｎ／１５ｍｍ幅であったが、１ヶ月間保管後のものでは、ポリエチレンテレフタレートフィルムと高圧法低密度ポリエチレンとの間（層間Ｃ）で剥離が起きていた。赤ワインを２週間および１ヶ月保管後の比較例２の紙容器から切り出した試験片では、ポリエチレンテレフタレートフィルムと高圧法低密度ポリエチレンとの間（層間Ｃ）のラミネート強度を測定したところ、それぞれ０．５Ｎ／１５ｍｍ幅および０．１Ｎ／１５ｍｍ幅であったが、１．５ヶ月間保管後のものでは、ポリエチレンテレフタレートフィルムと高圧法低密度ポリエチレンとの間（層間Ｃ）で剥離が起きていた。また、クローブを２週間保管後の比較例２の紙容器から切り出した試験片では、ポリエチレンテレフタレートフィルムと高圧法低密度ポリエチレンとの間（層間Ｃ）のラミネート強度を測定したところ、０．０１Ｎ／１５ｍｍ幅であったが、１ヶ月間保管後のものでは、ポリエチレンテレフタレートフィルムと高圧法低密度ポリエチレンとの間（層間Ｃ）で剥離が起きていた。
【００２７】
内容物を２週間〜４．５ヶ月間保管後の比較例３の紙容器から切り出した試験片では、アルミニウム箔とエチレン−メタクリル酸エステル共重合体（Ｎ１１０８Ｃ）との間のラミネート強度を測定しようと試みたが、液体入浴剤、赤ワインおよびクローブのいずれの内容物を充填したものもラミネート強度が高過ぎて基材破壊が起きた（剥離不可能）。しかし、比較例３の紙容器は、罫線部におけるピンホールのために内容物の漏れが認められた。比較例３の積層体にはＰＥＴフィルムが存在しないために耐圧強度が低く、罫線を設けた際にピンホールが発生しやすい。
【００２８】
以上のことから、実施例１の紙容器は、液体入浴剤、ワイン、香辛料等のように強い浸透性や拡散性を有する内容物を長期保管しても層間剥離および内容物の漏れは一切認められず、比較例１〜３の紙容器と比べて耐久性に優れていることが明らかである。
【００２９】
＜シール性評価＞
充填機において紙容器のトップ部およびボトム部をシールする際の炙り温度を２５０℃〜４００℃の範囲で変化させて紙容器を作製し、下記基準に従って紙容器のシール性を評価した。結果を表４に示した。
◎：シールが良好で液体入浴剤の漏れはない
○：シールは良好で液体入浴剤の漏れはないが、アルミニウム箔に損傷あり
△：シールは弱いが、液体入浴剤の漏れはなし
×：液体入浴剤の漏れがあり（ただし、低温領域における漏れはシール不良に起因し、高温領域における漏れはアルミ割れやピンホール発生に起因するものである）
【００３０】
【表４】
0005375037.tif 000005
【００３１】
以上のことから、実施例１の紙容器は、比較例１〜２の紙容器と同等の耐ピンホール性を有している上に、比較例１〜２の紙容器と比べてシール性に優れていることが明らかである。また、実施例１の紙容器は比較例３の紙容器と比べてシール性は同等であるが、高温領域での耐ピンホール性に優れている。
【図面の簡単な説明】
【００３２】
【図１】実施の形態に係る紙容器を形成するための積層体の模式断面図である。
【符号の説明】
【００３３】
１  最外層、２  紙基材層、３ａ，３ｂ  接着樹脂層、４  樹脂フィルム層、５  バリア層、６  最内層。
【図１】
0005375037.tif 000006